АБСОРБИРУЮЩЕЕ ПОЛОТНО, ИМЕЮЩЕЕ СЕТЬ ИЗ РЕГЕНЕРИРОВАННЫХ ЦЕЛЛЮЛОЗНЫХ МИКРОВОЛОКОН

1. Абсорбирующее целлюлозное полотно, включающее от около 99 мас.% до приблизительно 65 мас.% целлюлозного полученного через пульпу бумагообразующего волокна и от около 1 мас.% до приблизительно 35 мас.% фибриллированного регенерированного целлюлозного микроволокна, полученного из раствора целлюлозы с растворенной целлюлозой, включающего растворитель, выбранный из ионных жидкостей и N-оксидов третичных аминов, где микроволокно имеет CSF-величину менее чем 100 мл.
2. Абсорбирующее целлюлозное полотно по п.1, где ионная жидкость выбирается из группы, состоящей из солей имидазолия, растворяющих целлюлозу; солей пиридиния, растворяющих целлюлозу; солей пиридазиния, растворяющих целлюлозу; солей пиримидиния, растворяющих целлюлозу; солей пиразиния, растворяющих целлюлозу; солей пиразолия, растворяющих целлюлозу; солей оксазолия, растворяющих целлюлозу; солей 1,2,3-триазолия, растворяющих целлюлозу; солей 1,2,4-триазолия, растворяющих целлюлозу; солей тиазолия, растворяющих целлюлозу; солей пиперидиния, растворяющих целлюлозу; солей пирролидиния, растворяющих целлюлозу; солей хинолиния, растворяющих целлюлозу; и солей изохинолиния, растворяющих целлюлозу.
3. Абсорбирующее целлюлозное полотно по п.1, в котором абсорбирующее полотно имеет впитывающую способность по меньшей мере приблизительно 4 г/г.
4. Абсорбирующее целлюлозное полотно по п.1, в котором абсорбирующее полотно имеет впитывающую способность по меньшей мере приблизительно 4,5 г/г.
5. Абсорбирующее целлюлозное полотно по п.1, в котором абсорбирующее полотно имеет впитывающую способность по меньшей мере приблизительно 5 г/г.
6. Абсорбирующее целлюлозное полотно по п.1, в котором абсорбирующее полотно имеет впитывающую способность по меньшей мере приблизительно 7,5 г/г.
7. Абсорбирующее целлюлозное полотно по п.1, в котором абсорбирующее полотно имеет впитывающую способность от около 6 г/г до приблизительно 9,5 г/г.
8. Абсорбирующее целлюлозное полотно по п.1, где по меньшей мере часть целлюлозного полученного через пульпу бумагообразующего волокна предварительно обрабатывают композицией разрыхлителя до получения полотна, и где наполнители и разрыхлители выбираются и предварительная обработка разрыхлителем целлюлозного полученного через пульпу бумагообразующего волокна, а также формирование полотна контролируются так, чтобы полотно имело соотношение CD-растяжимостей в мокром/сухом состоянии более чем 30%.
9. Абсорбирующее целлюлозное полотно по пп.1-8, в котором фибриллированное регенерированное целлюлозное микроволокно имеет плотность волокон более 500 миллионов волокон/г.
10. Абсорбирующее целлюлозное полотно по пп.1-8, в котором полотно дополнительно включает агент, который повышает прочность в мокром состоянии, включающего карбоксиметилцеллюлозу и полиамидамин-эпигалогидрин, и композицию разрыхлителя, включающую неионное амфифильное соединение и соединение четвертичного аммония, где агент и количества агента, повышающего прочность в мокром состоянии, и разрыхлителя выбирают так, что соотношение CD-растяжимостей в мокром/сухом состоянии составляло более чем 35%.
11. Абсорбирующее целлюлозное полотно по п.9, в котором фибриллированное регенерированное целлюлозное микроволокно имеет средневзвешенный диаметр менее чем 2 мкм, средневзвешенную длину менее чем 500 мкм и плотность волокон более чем 400 миллионов волокон/г.
12. Абсорбирующее целлюлозное полотно по п.11, в котором полотно дополнительно включает агент, повышающий прочность в мокром состоянии, включающий карбоксиметилцеллюлозу и полиамидамин-эпигалогидрин, и композицию разрыхлителя, включающую неионное амфифильное соединение и соединение четвертичного аммония, где агент и количества агента, повышающего прочность в мокром состоянии, и разрыхлителя выбирают так, что соотношение CD-растяжимостей в мокром/сухом состоянии составляло более чем 35%.
13. Абсорбирующее целлюлозное полотно по п.9, в котором фибриллированное регенерированное целлюлозное микроволокно имеет средневзвешенный диаметр менее чем 1 мкм, средневзвешенную длину менее чем 400 мкм и плотность волокон более чем 2 миллиарда волокон/г.
14. Абсорбирующее целлюлозное полотно по п.12, где по меньшей мере часть целлюлозного полученного через пульпу бумагообразующего волокна предварительно обрабатывают композицией разрыхлителя до получения полотна, и где наполнители и разрыхлители выбираются и предварительная обработка разрыхлителем целлюлозного полученного через пульпу бумагообразующего волокна, а также формирование полотна контролируются так, чтобы полотно имело соотношение CD-растяжимостей в мокром/сухом состоянии более чем 30%.
15. Абсорбирующее целлюлозное полотно по п.14, в котором полотно имеет соотношение CD-растяжимостей в мокром/сухом состоянии между приблизительно 35% и приблизительно 60%.
16. Абсорбирующее целлюлозное полотно по п.14, в котором полотно имеет соотношение CD-растяжимостей в мокром/сухом состоянии по меньшей мере приблизительно 45%.
17. Абсорбирующее целлюлозное полотно по п.14, в котором указанное фибриллированное регенерированноео целлюлозное микроволокно имеет CSF-величину менее чем 100 мл и плотность волокон более чем 400 миллионов волокон/г.
18. Абсорбирующее целлюлозное полотно по п.14, в котором фибриллированное регенерированное целлюлозное микроволокно имеет среднее значение ширины волокон менее чем около 4 мкм.
19. Абсорбирующее целлюлозное полотно по п.14, в котором среднее значение ширины волокон составляет менее чем около 2 мкм.
20. Абсорбирующее целлюлозное полотно по п.14, в котором среднее значение ширины волокон составляет менее чем приблизительно 1 мкм.
21. Абсорбирующее целлюлозное полотно по п.14, в котором среднее значение ширины волокон составляет менее чем приблизительно 0,5 мкм.
22. Абсорбирующее целлюлозное полотно по п.14, в котором фибриллированные регенерированные целлюлозные волокна имеют среднее значение длины волокон менее чем приблизительно 500 мкм.
23. Абсорбирующее целлюлозное полотно по п.14, в котором среднее значение длины волокна фибриллированных регенерированных целлюлозных волокон составляет менее чем приблизительно 250 мкм.
24. Абсорбирующее целлюлозное полотно по п.23, в котором среднее значение ширины волокон составляет менее чем около 2 мкм.
25. Абсорбирующее целлюлозное полотно по п.14, в котором среднее значение длины волокна фибриллированных регенерированных целлюлозных волокон составляет менее чем около 150 мкм.
26. Абсорбирующее целлюлозное полотно по п.14, в котором среднее значение длины волокна фибриллированных регенерированных целлюлозных волокон составляет менее чем около 100 мкм.
27. Абсорбирующее целлюлозное полотно по п.26, в котором среднее значение ширины волокон составляет менее чем около 2 мкм.
28. Абсорбирующее целлюлозное полотно по п.14, в котором среднее значение длины волокна фибриллированных регенерированных целлюлозных волокон составляет менее чем около 75 мкм.
29. Абсорбирующее целлюлозное полотно по п.28, в котором указанное фибриллированное регенерированное целлюлозное микроволокно имеет CSF-величину менее чем 100 мл и плотность волокон более чем 400 миллионов волокон/г.
30. Абсорбирующее целлюлозное полотно по п.29, в котором полотно дополнительно включает агент, повышающий прочность в мокром состоянии, включающий карбоксиметилцеллюлозу и полиамидамин-эпигалогидрин, и композицию разрыхлителя, включающую неионное амфифильное соединение и соединение четвертичного аммония, где агент и количества агента, повышающего прочность в мокром состоянии, и разрыхлителя выбирают так, что соотношение CD-растяжимостей в мокром/сухом состоянии составляло более чем 35%.
31. Способ получения абсорбирующего целлюлозного полотна, включающий
(a) приготовление водной бумажной массы с волоконной смесью, включающей от около 99% до приблизительно 70% полученного через пульпу бумагообразующего волокна, где волоконная смесь также включает от около 1 мас.% до 30 мас.% фибриллированных регенерированных целлюлозных микроволокон, имеющих CSF-величину менее чем 175 мл, где регенерированную целлюлозу получают из раствора целлюлозы с растворенной целлюлозой, включающей в себя растворитель, выбранный из ионных жидкостей и N-оксидов третичных аминов,
(b) помещение водной бумажной массы на перфорированную основу для образования структуры полотна, находящегося в стадии образования и по меньшей мере частичное обезвоживание структуры полотна, находящегося в стадии образования; и
(c) высушивание структуры полотна для образования абсорбирующего полотна.
32. Способ получения абсорбирующего целлюлозного полотна по п.31, где фибриллированное регенерированное целлюлозное волокно имеет плотность волокон более 1 миллиарда волокон/г.
33. Способ получения абсорбирующего целлюлозного полотна по п.31, в котором обезвоженная путем уплотнения структура полотна наносится на вращающийся цилиндр и крепированную на нем ткань.
34. Способ получения абсорбирующего целлюлозного полотна по п.33, где фибриллированное регенерированное целлюлозное волокно имеет плотность волокон более 1 миллиарда волокон/г.
35. Способ получения абсорбирующего целлюлозного полотна по п.33, в котором фибриллированное регенерированное целлюлозное волокно имеет плотность волокон большую чем 100 миллиардов волокон на грамм.
36. Способ получения абсорбирующего целлюлозного полотна по любому из пп.31-35, включающий дополнительную стадию предварительной обработки части волоконной смеси композицией разрыхлителя, где образование полотна и предварительную обработку волокна контролируют и наполнители и разрыхлители выбирают так, чтобы полотно имело соотношение CD-растяжимостей в мокром/сухом состоянии более чем 30%.
37. Способ получения абсорбирующего целлюлозного полотна по п.36, в котором полученное через пульпу бумагообразующее волокно обрабатывали разрыхлителем одновременно с получением волокна.
38. Способ получения абсорбирующего целлюлозного полотна по любому из пп.31-35, в котором полученное через пульпу бумагообразующее волокно обрабатывали разрыхлителем одновременно с получением волокна.
39. Способ получения абсорбирующего целлюлозного полотна по п.37, дополнительно включающий в себя размельчение массы полученного через пульпу бумагообразующего волокна, в котором полученное через пульпу бумагообразующее волокно обрабатывали композицией разрыхлителя перед размельчением массы полученного через пульпу бумагообразующего волокна.
40. Способ получения абсорбирующего целлюлозного полотна по любому из пп.31-35, дополнительно включающий в себя размельчение массы полученного через пульпу бумагообразующего волокна, в котором полученное через пульпу бумагообразующее волокно обрабатывали композицией разрыхлителя перед размельчением массы полученного через пульпу бумагообразующего волокна.
41. Способ получения абсорбирующего целлюлозного полотна по п.37, в котором полученное через пульпу бумагообразующее волокно предварительно обрабатывали разрыхлителем перед его смешением с фибриллированным регенерированным целлюлозным микроволокном.
42. Способ получения абсорбирующего целлюлозного полотна по любому из пп.31-35, в котором полученное через пульпу бумагообразующее волокно предварительно обрабатывали разрыхлителем при концентрации более чем 2%.
43. Способ получения абсорбирующего целлюлозного полотна по п.31, в котором полученное через пульпу бумагообразующее волокно обрабатывали с разрыхлителем при концентрации в пределах от около 3% до приблизительно 8%.
44. Способ получения абсорбирующего целлюлозного полотна по любому из пп.31-35, в котором указанное фибриллированное регенерированное целлюлозное микроволокно имеет CSF-величину менее чем 100 мл и плотность волокон более чем 400 миллионов волокон/г.
45. Способ получения абсорбирующего целлюлозного полотна по любому из пп.31-35, дополнительно включающий введение в полотно агента, повышающего прочность в мокром состоянии, включающего карбоксиметилцеллюлозу и полиамидамин-эпигалогидрин, и композицию разрыхлителя, включающую неионное амфифильное соединение и соединение четвертичного аммония, где агент и количества агента, повышающего прочность в мокром состоянии, и разрыхлителя выбирают так, что соотношение CD-растяжимостей в мокром/сухом состоянии составляло более чем 35%.